Brevet FR3047238A1 (20170804)
REVENDICATIONS1. Gel d'alumine présentant un indice de dispersibilité supérieur à 80%, une taille de cristallite obtenue par la formule de Scherrer en diffraction des rayons X selon les directions cristallographiques [020] et [120] respectivement comprise entre 0,5 et 10 nm et entre 0,5 et 15 nm, ainsi qu'une teneur en chlore comprise entre 0,001% et 2% poids et une teneur en sodium comprise entre 0,001% et 2 % poids, les pourcentages poids étant exprimés par rapport à la masse totale de gel d'alumine.\n<CLM>\1\tGel d'alumine selon la revendication 1 présentant un indice de dispersibilité compris entre 85 et 100%.\n<CLM>\1\tGel d'alumine selon la revendication 2 présentant un indice de dispersibilité compris entre 88 et 100%.\n<CLM>\1\tProcédé de préparation du gel alumine selon l'une des revendication 1 à 3 en une seule étape a) de précipitation, ladite étape de précipitation consistant en la mise en solution du précurseur acide d'aluminium le chlorure d'aluminium dans l'eau, à une température comprise entre 10 et 90°C, de sorte que le pH de la solution soit compris entre 0,5 et 5, pendant une durée comprise entre 2 et 60 minutes puis en l'ajustement du pH à un pH compris entre 7,5 et 9,5 par ajout dans la solution obtenue d'un précurseur basique, l'hydroxyde de sodium, pour obtenir une suspension, à une température comprise entre 5 et 35°C, et pendant une durée comprise entre 5 minutes et 5 heures, une étape b) de filtration de la suspension obtenue à l'issue de l'étape a), ledit procédé ne comprenant pas d'étape de lavage du précipité obtenu à l'issue de l'étape b) de filtration.\n<CLM>\1\tProcédé selon la revendication 4 dans lequel la mise en solution du précurseur acide d'aluminium le chlorure d'aluminium AICI3, dans l'eau, est réalisé à une température comprise entre 10 et 75 °C.\n<CLM>\1\tProcédé selon l'une des revendications 4 ou 5 dans lequel le pH de la solution de chlorure d'aluminium AlC13, dans l'eau, est compris entre 1 et\n<CLM>\1\t7. Procédé selon l'une des revendications 4 à 6 dans lequel l'ajustement du pH est réalisé à une température comprise entre 10 et 30°C. 3047238 17\n<CLM>\1\tProcédé de préparation selon la revendication 7 dans lequel l'ajustement du pH est réalisé à une température comprise entre 10 et 25°C.\n<CLM>\1\tProcédé de préparation selon l'une des revendications 1 à 8 dans lequel l'ajustement du pH est réalisé à un pH compris entre 7,7 et 8,8.\n<CLM>\1\tProcédé de préparation selon l'une des revendications 4 à 9 dans lequel le procédé de préparation comprend également une étape de séchage de la suspension filtrée obtenue à l'issue de l'étape de précipitation pour obtenir une poudre, ladite étape de séchage étant mise en oeuvre par séchage à une température supérieure ou égale à 100°C ou par atomisation. 11 Procédé de préparation selon la revendication 10 dans lequel le procédé de préparation comprend également une étape de mise en forme de la poudre obtenue pour obtenir un matériau cru.\n<CLM>\1\tProcédé de préparation selon la revendication 11 dans lequel l'étape de mise en forme est réalisée par malaxage -extrusion ou par égouttage.\n<CLM>\1\tProcédé de préparation selon l'une des revendications 11 ou 12 dans lequel Le matériau cru mis en forme peut subir ensuite une étape de traitement thermique à une température comprise entre 500 et 1000°C, pendant une durée comprise entre 2 et 10 h, en présence ou non d'un flux d'air contenant jusqu'à 60% volume d'eau.